КОМПОЗИЦИЯ ДЛЯ ИЗГОТОВЛЕНИЯ ОТДЕЛОЧНОГО МАТЕРИАЛА
COMPOSITION TO MAKE FINISHING MATERIAL

Изобретение относится к составу композиций для изготовления отделочного материала, который может быть использован, например, в производстве мебели.
Известна композиция, включающая, мас.%: частицы янтаря 60-90; порошок фенолоформальдегидной смолы 10-40 [1]. Такая композиция не является экологически безопасной, поскольку в ее составе присутствует токсичный порошок фенолоформальдегидной смолы.
Задачей изобретения является обеспечение экологической безопасности композиции.
Технический результат достигается тем, что композиция для изготовления отделочного материала, включающая частицы янтаря, отличающаяся тем, что дополнительно содержит древесную муку при следующем соотношении компонентов, мас.%: частицы янтаря, размолотые до прохождения через сетку №008, 30-90; древесная мука 10-70, причем для изготовления отделочного материала указанную композицию нагревают без доступа воздуха до температуры 250-300°C для расплавления янтаря, затем охлаждают до комнатной температуры.
В таблице приведены составы композиции для изготовления отделочного материала.
Компоненты
Составы, мас.%:
1
2
3
Частицы янтаря
30
50
90
Древесная мука
70
50
10
Получение композиции поясняется примером.
Подготавливают и дозируют компоненты. Частицы янтаря (осколки, обломки, отходы обработки) размалывают до прохождения через сетку №008, смешивают с древесной мукой, полученной из древесины любых пород (сосна, дуб и др.). Приготовленную композицию плотно укладывают в металлическую форму и нагревают (без доступа воздуха) до температуры 250-300°C. При этом янтарь расплавляется, расплав обволакивает древесную муку и, остывая, образует монолит. Охлажденную до комнатной температуры заготовку извлекают из формы и подвергают механической обработке: вырезают из нее детали нужной конфигурации, их шлифуют и полируют.
Предложенная композиция не содержит токсичных компонентов, является экологически безопасной.
Источник информации
1. RU 2187519 C1, 2002.